(57)【要約】【課題】  平板状顔料を主体とするガスバリア層において、成膜性を改良し、機械的強度に優れるガスバリア積層体を提供する。【解決手段】  水素結合性樹脂層と、アスペクト比が５０以上の平板状顔料を主成分とする平板状顔料層が積層されているガスバリア積層体。平板状顔料層に、ポリアミドポリ尿素化合物、ポリアミンポリ尿素化合物、ポリアミドポリアミンポリ尿素化合物、ポリアミドアミン化合物から選ばれる少なくとも１種が含有される前記ガスバリア積層体。平板状顔料が、水膨潤性天然マイカ又は合成マイカから選ばれる少なくとも一種である前記ガスバリア積層体。工程フィルム上に、水素結合性樹脂を塗工、乾燥させ、該塗工層上にアスペクト比が５０以上の平板状顔料を含有する水分散液を塗工、乾燥させた後に工程フィルムから剥離するガスバリア積層体の製造方法。【選択図】    なし【特許請求の範囲】
【請求項１】
水素結合性樹脂層と、アスペクト比が５０以上の平板状顔料を主成分とする平板状顔料層が積層されていることを特徴とするガスバリア積層体。
【請求項２】
平板状顔料層に、ポリアミドポリ尿素化合物、ポリアミンポリ尿素化合物、ポリアミドポリアミンポリ尿素化合物、ポリアミドアミン化合物から選ばれる少なくとも１種が含有されることを特徴とする請求項１に記載のガスバリア積層体。
【請求項３】
平板状顔料が、水膨潤性天然マイカ又は合成マイカから選ばれる少なくとも一種であることを特徴とする請求項１〜２のいずれかに記載のガスバリア積層体。
【請求項４】
水素結合性樹脂が、ポリビニルアルコール、あるいはカチオン性基を有する樹脂から選ばれる少なくとも一種であることを特徴とする請求項１〜３のいずれかに記載のガスバリア積層体。
【請求項５】
工程フィルム上に、水素結合性樹脂を塗工、乾燥させ、該塗工層上にアスペクト比が５０以上の平板状顔料を含有する水分散液を塗工、乾燥させた後に、工程フィルムから剥離することを特徴とする、請求項１〜４のいずれかに記載のガスバリア積層体の製造方法。
【発明の詳細な説明】
【技術分野】
【０００１】
本発明は、平板状顔料を主体とするガスバリア層を有するガスバリア積層体に関する。さらに詳しくは、平板状顔料を主体とするガスバリア層の成膜性を改良し、機械的強度に優れるガスバリア積層体を提供するものである。
【背景技術】
【０００２】
従来、ガスバリア積層体は、空気中の酸素や水蒸気と反応し劣化する物品（食品包装用、化粧品包装用、電子部品材料等）の包装に使用されている。ガスバリア積層体では、気体を遮断する能力（ガスバリア性）を高めるほど、その効果も高いが、その製造にかかる費用とのバランスも重要である。また、用途に応じて、ガスバリア性以外の品質とのバランスも重要である。
ガスバリア積層体を得るために、様々な方法が提案されてきた。例えば、ポリビニルアルコールやその誘導体であるエチレン−ポリビニルアルコール共重合体、ポリ塩化ビニリデンのようにガスバリア性を有する樹脂を利用する方法、食品用途であるレトルトパック等に使用される、金属又は金属酸化膜を蒸着法にてプラスチックフィルム上に積層する方法、また、平板状顔料をプラスチックフィルム中に分散し、ガスバリア性を向上させる方法等がある。また、これらの技術を組み合わせてガスバリア層を複数層積層する方法が数多く提案されている。
【０００３】
ところで、近年、液晶、有機エレクトロルミネッセンス、フィールドエミッション、電気泳動等を利用した薄型ディスプレイが注目されている。その中でも、ディスプレイ自体が折り曲げ可能であるディスプレイはフレキシブルディスプレイと呼ばれている。フレキシブルディスプレイは、曲面追従性を有するために新しい広告媒体、携帯機器、照明器具等への応用が期待されている。
フレキシブルディスプレイの実現に大きな障害となっているのは封止技術である。フレキシブルディスプレイには基板として、従来のガラス基板ではなく折り曲げ可能なプラスチックフィルムが使用される。しかし、プラスチックフィルムには、ガラス基板と比較すると、酸素や水蒸気等の気体を透過させ、液晶等の電子デバイスの劣化を招く問題があった。食品用途等に要求されるガスバリア性と比較すると、これらの表示装置に要求されるガスバリア性は非常に高く、通常、このような電子デバイスの封止では、電子デバイス上に直接、バリア層と表面保護等の機能を有するポリマー層を設ける方法が主流であった（特許文献１）。
しかし、この方法では、積層の際に熱がかかるため、電子デバイス部を傷める可能性があり、製品歩留まりが低下する問題があった。また、目的とするガスバリア性を発現するためには少なくとも５回以上の積層を繰り返す必要があり、製造プロセス的にも複雑である。プラスチックフィルムに目的とするガスバリア性能を付与することができれば、電子デバイスの封止工程においてロールトゥロールによる連続封止も実現可能になる。
【０００４】
プラスチックフィルムに高度なガスバリア性を発現させる技術の一つに、平板状顔料を用いるものがある。平板状顔料とは縦横方向の長さに比較して厚みが桁違いに小さい顔料のことを表し、主に地球上に広く分布する粘土由来の物質はこれに該当する。平板状顔料は、優れた耐熱性、ガスバリア性、難燃性を有し、天然に広く産出される材料に由来しているためにコスト面においても非常に有利である。平板状顔料自体には気体透過能が全くなく、これまでもプラスチックフィルム等に混合／分散することでガスバリア性が改善されることが報告されている（特許文献２）。そのガスバリアメカニズムは、平面的には水蒸気の透過面積が小さくなること、また厚み方向では平板状顔料がバリア層表面に対して平行に配列して積層するため、バリア層中の気体はこの平板状顔料を迂回しながら透過することから、水蒸気の透過距離が長くなり、結果として大幅にガスバリア性能が向上するものである。この効果は曲路効果と呼ばれる。
【０００５】
プラスチックフィルム中の平板状顔料比率を増加していくと、ガスバリア性は向上し電子デバイスの封止にも使用可能なレベルに達する。
しかし、このような平板状顔料を主成分とするバリア膜層は成膜しづらい上、機械的強度に劣るという問題があった。例えば、特許文献３では平板状顔料である無焼成マイカの大きさを規定して無焼成マイカを緻密に積層させて機械的強度の向上を試みているが、無焼成マイカの単独膜ではある程度成膜するものの機械的強度ではフレキシブルディスプレイの基板としては不十分であった。
また、特許文献４では、平板状顔料である焼成マイカで得られた単独膜に樹脂を含漬させて機械的強度を向上させようとしているが、焼成マイカの単独膜には、樹脂が膜全体に浸透せずに機械的強度を向上させるには不十分であった。
特許文献５では、粒径が５μｍ以下、アスペクト比が５０〜５０００の平板状顔料と高水素結合性樹脂と水素結合基用架橋剤を含有するフィルムを作製しているが、平板状顔料と高水素結合性樹脂を混合すると、相互作用により増粘が発生し、フィルムを製造することは実際には困難であった。
【０００６】
【特許文献１】特表２００３−５３２２６０号公報
【特許文献２】特開昭６１−１７９７１６号公報
【特許文献３】特開昭５７−８２５９８号公報
【特許文献４】特開昭５９−７００９９号公報
【特許文献５】特開平７−３３９０９号公報
【発明の開示】
【発明が解決しようとする課題】
【０００７】
本発明の目的は、上記課題を解決するものである。
即ち、平板状顔料を主体とするガスバリア層において、成膜性を改良し、機械的強度に優れるガスバリア積層体を提供するものである。
【課題を解決するための手段】
【０００８】
上記課題を解決するために、本発明は以下の実施様態を含む。
即ち、本発明の第１は、水素結合性樹脂層と、アスペクト比が５０以上の平板状顔料を主成分とする平板状顔料層が積層されているガスバリア積層体である。
【０００９】
本発明の第２は、平板状顔料層に、ポリアミドポリ尿素化合物、ポリアミンポリ尿素化合物、ポリアミドポリアミンポリ尿素化合物、ポリアミドアミン化合物から選ばれる少なくとも１種が含有される本発明の第１に記載のガスバリア積層体である。
【００１０】
本発明の第３は、平板状顔料が、水膨潤性天然マイカ又は合成マイカから選ばれる少なくとも一種である本発明の第１〜２のいずれかに記載のガスバリア積層体である。
【００１１】
本発明の第４は、水素結合性樹脂が、ポリビニルアルコール、あるいはカチオン性基を有する樹脂から選ばれる少なくとも一種である本発明の第１〜３のいずれかに記載のガスバリア積層体である。
【００１２】
本発明の第５は、工程フィルム上に、水素結合性樹脂を塗工、乾燥させ、該塗工層上にアスペクト比が５０以上の平板状顔料を含有する水分散液を塗工、乾燥させた後に、工程フィルムから剥離する本発明の第１〜４のいずれかに記載のガスバリア積層体の製造方法である。
【発明の効果】
【００１３】
本発明により、平板状顔料を主体とするガスバリア層において、成膜性を改良し、機械的強度に優れるガスバリア積層体を提供が可能となる。
【発明を実施するための最良の形態】
【００１４】
以下に本発明について詳細に説明する。
本発明者らは、最初に平板状顔料単独層からなるガスバリア膜を作製しようと試みた。しかし、成膜は困難であり、また、製膜した場合も平板状顔料同士が結晶層表面−端面同士の結合である立体的な会合構造であるカードハウス構造となるため、前述した曲路効果が得られず、目的とするガスバリア性が得られなかった。また機械的強度も十分ではなかった。
続いて、平板状顔料層に機械的強度を付与するために、水素結合性樹脂層に上記平板状顔料層を積層してガスバリア積層体を得た。その結果、平板状顔料層の機械的強度を飛躍的に向上できること、さらに従来知られているガスバリア積層体より遥かに高いガスバリア性を発現することを見出した。研究の結果、平板状顔料として用いた水膨潤性の天然マイカや合成マイカの膨潤した表面は非常に親水性でかつ強いアニオン性を示し、水素結合性の官能基やカチオン性を示す官能基を有する化合物に対して非常に強固に吸着する。従って、水素結合性樹脂層と平板状顔料層の界面での相互作用によって、平板状顔料が極めて緻密に欠陥のない状態で積層していると考えられる。
【００１５】
本発明のガスバリア積層体で好適に使用できる平板状顔料としては、第１にはフィロケイ酸塩（層状珪酸塩）が挙げられる。フィロケイ酸塩の具体例としては、カオリナイト−蛇紋石族（カオリナイト、ディッカイト、ナクライト、ハロイサイトなどのカオリン鉱物、クリソタイル、リザーダイト、アンチゴライトなどの蛇紋石、ペコラアイト、ネポーアイト、アメサイトなどの蛇紋石類縁鉱物が一例として挙げられる）、パイロフィライト−タルク族（パイロフィライト、タルク、ケロライトが一例として挙げられる）、雲母族（白雲母、パラゴナイト、イライト、金雲母、レピドライト、セリサイト、海緑石、セラドナイト、トベライト、ベントナイト、酸性白土が一例として挙げられる）、脆雲母（マーガライト、クリントナイト、アナンダイトなどが一例として挙げられる）、緑泥石族（クッケアイト、スドーアイト、クリノクロア、シャモサイト、ニマイトなどが一例として挙げられる、スメクタイト族（モンモリロナイト、バイデライト、サポナイト、ヘクトライト、ソーコナイト、スチーブンサイト、テトラシリリックマイカ、ナトリウムテニオライト、ノントロナイトが一例として挙げられる）、バーミキュライト族（３八面型バーミキュライト、２八面型バーミキュライトなどが一例として挙げられる）などが挙げられる。
これらの中でも平板性の優れる平板状顔料、例えば雲母族、スメクタイト族が好ましい。雲母族には、白雲母（マスコバイト）、絹雲母（セリサイト）、金雲母（フロコパイト）、黒雲母（バイオタイト）、フッ素金雲母（人造雲母、合成マイカ）、紅マイカ、ソーダマイカ、バナジンマイカ、イライト、チンマイカ、パラゴナイト、ブリトル雲母、カリ四ケイ素雲母、ナトリウム四ケイ素雲母、ナトリウムテニオライト、リチウムテニオライトなどが挙げられる。組成的にタルクに類似する合成タルクなどの合成品も本発明の範疇に含むものとする。
カオリンやタルクのうち、意識的に結晶層を剥離し、平板にしたデラミカオリンや薄片状タルクなどは、本発明における平板状顔料として用いることができる。また、平板状顔料の粒子径は、バリア層の膜厚に対応したものを使用することが好ましい。その場合は、平板状顔料をボールミル、サンドグラインダー、コボルミル、ジェットミルなどの粉砕機で粉砕分級して所望の粒子径を得た後、本発明に使用するものとする。
【００１６】
スメクタイト族には、ディッカイト、ナクライト、スメクタイト、ハロイサイト、アンチゴライト、クリソタイル、パイロフィライト、テトラシリリックマイカ、ナトリウムテニオライト、マーガライト、バーミキュライト、ザンソフィライト、緑泥石などを挙げることができる。特にスメクタイトが好ましく、スメクタイトにはモンモリロナイト、ハイデライト、ノントロナイト、サポナイト、鉄サポナイト、ヘクトライト、ソーコナイト、スチーブンサイトなどを挙げることができる。
合成スメクタイトとしては、式(Ｎａ及び／又はＬｉ)０．１〜１．０Ｍｇ２．４〜２．９Ｌｉ０．０〜０．６Ｓｉ３．５〜４．０Ｏ９．０〜１０．６(ＯＨ及び／又はＦ)１．５〜２．５で示されるもの、合成マイカとしては膨潤性フッ素マイカが挙げられ、特開平５−２７０８１５号公報、特開平７−１８７６５７号公報に記載の方法等により合成される。
スメクタイト族は水により容易に膨潤、へき開するため、雲母族に比べるとアスペクト比の大きな平板状顔料が得やすい。そのため膨潤性無機層状化合物あるいは高膨潤性粘土鉱物と呼ばれることもあるが、スメクタイト族もフィロケイ酸塩化合物の一種であり雲母族と組成的には似ている。層間のイオンがナトリウムイオンやリチウムイオンの場合は水により膨潤しやすく、カリウムイオンの場合は膨潤しにくい。
スメクタイト族の市販品としては、一般にナトリウムベンナイトと呼ばれる天然のベントナイトや、クニピア、スメクトン(クニミネ工業社製)、ビーガム(バンダービルト社製)、ラポナイト(ラポルテ社製)、ＤＭクリーンＡ、ＤＭＡ−３５０、Ｎａ−Ｔｓ(トピー工業社製)、ベンゲル(豊順洋行社製)などを挙げることができ、これらは単独で用いても、２種以上を混合して用いることもできる。
【００１７】
また、本発明で使用する平板状顔料は、水で分散された状態での平均粒子径が２０ｎｍ〜１００μｍの間にあるものが好適であり、好ましくは０．１μｍ〜５０μｍ、より好ましくは１μｍ〜３０μｍである。平均粒子径が２０ｎｍ未満であると、アスペクト比が小さくなりガスバリア性向上効果が小さい。一方１００μｍを越えるとバリア層表面から顔料が突き出し、外観不良やガスバリア性低下を招き好ましくない。
本発明で用いる平板状顔料の水に分散された平均粒子径は、平均粒子径が０．１μｍ以上のものは光散乱理論を応用したレーザー回折による粒度分布測定装置において測定した値である。また、水に分散された平均粒子径が０．１μｍのものについは動的光散乱法を用いて測定した値である。
【００１８】
また、本発明で使用する平板状顔料の好ましいアスペクト比は５０以上、さらに好ましくは５００以上である。アスペクト比が５０未満のものは緻密に積層しづらく機械的強度及びガスバリア性が低下する。アスペクト比は大きいほど平板状顔料のバリア層中における層数が大きくなるため高い機械的強度及びガスバリア性を発揮する。平板状顔料の厚みは、バリア層の断面写真より測定する。厚みが０．１μｍ以上のものは電子顕微鏡写真より画像化解析して求める。厚みが０．１μｍ未満のものは透過型電子顕微鏡写真より画像解析して求める。本発明でいうアスペクト比は、上記水に分散された平均粒子径をバリア層の断面写真より求めた厚さで除したものである。
【００１９】
本発明で使用する水素結合性樹脂とは、水酸基、カルボン酸、アミノ基、スルホン酸、アミド基などの水素結合性官能基を含有する高分子である。
例えば、酸化デンプン、デキストリン等のデンプン類；ポリビニルアルコール及びその誘導体類；カルボキシメチルセルロース、メチルセルロース、ヒドロキシエチルセルロース、ヒドロキシプロピルセルロース、ヒドロキシプロピルメチルセルロース、メチルセルロース、ヒドロキシエチルメチルセルロース、カルボキシメチルセルロース、パルプ繊維を溶解したセルロースそのもの等の天然又は合成のセルロース；ゼラチン、カゼイン、でんぷん；ポリビニルピロリドン、ポリアクリルアミド、ポリアクリル酸、ポリヒドロキシエチルアクリレート、ポリアクリロイルモルホリン、水溶性ポリビニルアセタール、ポリ−Ｎ−ビニルアセトアミド、ポリ−Ｎ−ビニルホルムアミドなどがある。上記水素結合性バインダーは、他のモノマーや添加剤などで変性したものも使用可能であり、また二種類以上の合成樹脂を混合することが可能である。これらの中でも、ポリビニルアルコールが安価であり分子設計が容易であるため好ましく用いられる。
【００２０】
水素結合性樹脂としては、カチオン基及び／又はカチオン基と成りうる官能基を有する樹脂（カチオン性樹脂）を使用することが好適である。なお、本発明においては、上記カチオン基と同時にアニオン基及び／又はアニオン基と成りうる官能基を有する樹脂（両性樹脂）も、カチオン性樹脂の範疇に含まれるものとする。
カチオン性樹脂としては、特に限定されないが、カチオン基及び／又はカチオン基となり得る官能基を有するモノマーの割合が、好ましくは１０質量％以上、より好ましくは２０質量％以上である。
カチオン性樹脂を例示すれば以下のようになる。１級アミノ基を有する化合物又はその付加塩類、２級アミノ基を有する化合物又はその付加塩類、３級アミノ基を有する化合物又はその付加塩類、４級アンモニウム塩、（メタ）アクリル酸エステルの１級アミン類及びその付加塩類、ジアリルアミン、ジアリルアミン付加塩類、（メタ）アクリル酸エステルの２級アミン類及びその付加塩類、（メタ）アクリル酸エステルの３級アミン類及びその付加塩類、（メタ）アクリル酸エステルの４級アンモニウム塩類、（メタ）アクリル酸ピリジルアルキルエステル類及びそのピリジニウム塩類、（メタ）アクリル酸ピリジルアルキルエステルのＮ−置換ピリジニウム塩類、ビニルピリジン類及びそのピリジニウム塩類、ポリアルキレンポリアミン、ポリアミド化合物、ポリアミドアミン−エピハロヒドリン又はホルムアルデヒド縮合反応生成物、ポリアミン−エピハロヒドリン又はホルムアルデヒド縮合反応生成物、ポリアミドポリ尿素−エピハロヒドリン又はホルムアルデヒド縮合反応生成物、ポリアミンポリ尿素−エピハロヒドリン又はホルムアルデヒド縮合反応生成物、及びポリアミドアミンポリ尿素−エピハロヒドリン又はホルムアルデヒド縮合反応生成物、ポリアミドポリ尿素化合物、ポリアミンポリ尿素化合物、ポリアミドアミンポリ尿素化合物及びポリアミドアミン化合物、ポリエチレンイミン、ポリビニルピリジン、アミノ変性アクリルアミド系化合物、ポリビニルアミン、ポリビニルアミン、特開平９−２９１４９９号公報に記載の含窒素カチオン性化合物。
【００２１】
なお、水素結合性のモノマーを平板状顔料と混合し、熱、紫外線、電子線等で重合させて水素結合性樹脂として使用することが可能である。ここで、水素結合性モノマーとは、水素結合性官能基を有するモノマーであり、例えば、水酸基、カルボン酸、アミノ基、スルホン酸、アミド基などを有するモノマーである。例えば、水ガラス、シランカップリング剤等も範囲に入る。
【００２２】
本発明において、平板状顔料層に以下のカチオン性化合物を含有させることでガスバリア性を向上させることができる。好ましくはポリアミドポリ尿素化合物、ポリアミンポリ尿素化合物、ポリアミドアミンポリ尿素化合物およびポリアミドアミン化合物である。
【００２３】
ポリアミドポリ尿素化合物、ポリアミンポリ尿素化合物、ポリアミドアミンポリ尿素化合物およびポリアミドアミン化合物は、ｉ）ポリアルキレンポリアミンまたはアルキレンポリアミン、ii）尿素類、iii）二塩基性カルボン酸、および必要によりiv）アルデヒド類、エピハロヒドリン類およびα，γ−ジハロ−β−ヒドリン類から選ばれた化合物を反応させて得られる（特公昭５９−３２５９７、特開平４−１００９７など）。上記合成において、二塩基性カルボン酸（iii）を用いるとポリアミドポリ尿素化合物またはポリアミドアミンポリ尿素化合物が得られ、用いない場合はポリアミンポリ尿素系化合物が得られる。アルデヒド類やエピハロヒドリン類は用いる場合、その使用量は非常に少ないか、或は合成過程で自己架橋を起こして、フリーのメチロール基やエポキシ基がほとんど残存しないことが好ましい。また、上記反応において、尿素類（ii）を用いず、ポリアルキレンポリアミン又はアルキレンポリアミン（ｉ）と、二塩基性カルボン酸とを反応させるとポリアミドアミン化合物が得られる。成分（iv）アルデヒド類、エピハロヒドリン類、およびα，γ−ジハロ−β−ヒドリン類の反応量は、成分（ｉ）の１００モル量に対し、５〜３００モルの範囲内にあることが好ましい。
【００２４】
上記成分（ｉ）として用いられるポリアルキレンポリアミンまたはアルキレンポリアミンとしては、例えばジエチレントリアミン、トリエチレンテトラミン、テトラエチレンペンタミン、イミノビスプロピルアミン、３−アザヘキサン−１，６−ジアミン、４，７−ジアザデカン−１，１０−ジアミン、エチレンジアミン、プロピルジアミン、１，３−プロパンジアミン、ヘキサメチレンジアミンなどが挙げられる。これらのなかでジエチレントリアミン及び／又はトリエチレンテトラミンを用いることが好ましい。これらの化合物（ｉ）は単独、あるいは２種類以上の混合物として用いられる。また、化合物（ｉ）にシクロヘキシルアミンなどの脂環式アミンおよび脂環式エポキシ化合物の１種以上を併用してもよい。
【００２５】
成分（ii）として用いられる尿素類としては尿素、チオ尿素、グアニル尿素、メチル尿素、ジメチル尿素などが挙げられる。これらの中でも尿素を用いることが好ましい。これらの尿素化合物は、単独で用いてもよく、或は２種類以上を混合して用いてもよい。また、成分（iii ）として用いられる二塩基性カルボン酸類は、分子内にカルボキシル基またはそれから誘導される基を２個有するものであって、遊離酸であってもよく、或はエステル類又は酸無水物などであってもよい。二塩基性カルボン酸は脂肪族、芳香族、脂環式二塩基性カルボン酸のいずれでもよい。その具体例としては、コハク酸、グルタル酸、アジピン酸、セバシン酸、マレイン酸、フマール酸、フタル酸、イソフタル酸、テレフタル酸、テトラハイドロフタル酸、およびヘキサハイドロフタル酸などが挙げられる。また、二塩基性カルボン酸とグリコール類との反応生成物であって、末端に遊離カルボン酸基を有するポリエステル類を使用してもよい。これら二塩基性カルボン酸類は単独で用いてもよく、或は２種類以上を混合して用いてもよい。成分（iv）として用いられるアルデヒド類としてはホルムアルデヒド、プロピルアルデヒドなどのアルキルアルデヒド類やグリオキザール、プロパンジアール、ブタンジアール、エピハロヒドリン類としてはエピクロロヒドリン、エピブロモヒドリンなどが挙げられる。さらに、成分（iv）として用いられるα，γ−ジハロ−β−ヒドリン類としては１，３−ジクロロ−２−プロパノールなどが挙げられる。
【００２６】
これらアルデヒド類、エピハロヒドリン類、α，γ−ジハロ−β−ヒドリン類は単独で用いてもよく、あるいは２種類以上を混合して用いてもよい。
【００２７】
さらに単量体成分として脂環式エポキシ化合物、アルキル化剤（一般式Ｒ−Ｘ；Ｒ＝低級アルキル基、アルケニル基、ベンジル基、フェノキシエチル基など、Ｘ＝ハロゲン原子）、一般式Ｒ’−Ｃ（＝Ｙ）−ＮＨ２〔Ｒ’はアルキル基もしくは−ＮＲ’２基、Ｙは酸素原子又は硫黄原子〕で表される化合物などを反応させてもよい。
【００２８】
上記各成分は、任意の順序で反応させることができるが、その合成法の一例として次の方法を用いることができる。すなわち、アルキレンジアミンまたはポリアルキレンポリアミンと、尿素類とを脱アンモニア反応させ、次に、この反応生成物を二塩基性カルボン酸類と脱水縮合させ、さらに尿素類と脱アンモニア反応させることによりポリアミドポリ尿素化合物が得られる。このポリアミドポリ尿素化合物をアルデヒド類、エピハロヒドリン類、α，γ−ジハロ−β−ヒドリン類から選ばれた化合物と反応させるとポリアミドポリ尿素−アルデヒド（エピハロヒドリン）樹脂が得られる。
【００２９】
アルデヒド類、エピハロヒドリン類、α，γ−ジハロ−β−ヒドリン類は分子量の調整、水溶性の調整を目的として使用されるが、メチロール基やエポキシ環は自己架橋させほとんど残留していないことが好ましい。
【００３０】
本発明のガスバリア積層体の製造方法は、特に限定されるものではないが、主として水素結合性樹脂からなる水性塗料組成物を工程フィルム表面に塗工、乾燥させて成膜した後、その上に、主として平板状顔料の水分散液からなる水性塗料組成物を塗工、乾燥させて成膜した後、工程フィルムを剥離させて得ることが好ましい。なお、フィルムから剥離せずに組み合わせたままでガスバリア積層体として使用することも本発明の範疇とする。
【００３１】
本発明の水性塗料組成物を作製する際には、添加剤として顔料分散剤、増粘剤、流動性改良剤、消泡剤、抑泡剤、離型剤、発泡剤、浸透剤、着色染料、紫外線吸収剤、帯電防止剤、カチオン性、ノニオン性又は両性の界面活性剤、酸化防止剤、防腐剤、耐水化剤等を本発明の目的を達成する範囲にて任意に配合することが可能である。
【００３２】
本発明において、上記水性塗料組成物の塗工方法としては特に限定するものではないが、各種ブレードコーター、ロールコーター、エアーナイフコーター、バーコーター、グラビアコーター、ダイコーター、カーテンコーター等が用いられる。その中でも、精密塗工が可能で塗工速度が速い、グラビアコーター、ダイコーターが好ましい。
【００３３】
上記工程フィルムについては、特に限定するものではないが、合成樹脂フィルム、金属箔、上質紙、中質紙、アート紙、コート紙等の紙類、合成紙、不織布等が任意に用いられる。また、これらを積層したり、表面処理したものを用いることができる。この中でも、合成樹脂フィルム、より好ましくは、耐熱性があり安価なポリエチレンテレフタレートフィルム素材のものが好適に用いられる。
【実施例】
【００３４】
以下に実施例を挙げて本発明を具体的に説明するが、下記の実施例は本発明を限定するものではない。また、特に断らない限り実施例中の部は質量部を示す。
【００３５】
＜実施例１＞
工程フィルム（５０μｍ厚、ポリエチレンテレフタレートフィルム、商品名Ａ４１００、東洋紡製）上にポリビニルアルコール（クラレ製  ＰＶＡ１１７）５質量％水溶液を塗布し、１２０℃で１０分乾燥し、水素結合性樹脂層を得た。塗工量は５ｇ／ｍ２であった。
平板状顔料としてナトリウム四珪素雲母（商品名：ＤＭＡ８０、トピー工業製、アスペクト比１０００）を用い、平板状顔料固形分が５質量％になるように平板状顔料と水を混合し、回転数５００ｒｐｍにて１日間攪拌してナトリウム四珪素雲母水分散液を得た。
前記ナトリウム四珪素雲母水分散液８５質量部に、さらに変性ポリアミド系樹脂（商品名：ＳＰＩ２０３（５０）、住友化学製）５質量％水溶液１５質量部を攪拌しながら添加して水性塗料組成物を得た。
水素結合性樹脂層上に前記水性塗料組成物を塗布し、１２０℃で１０分乾燥し、平板状顔料層を得た。塗工量は０．５ｇ／ｍ２であった。
工程フィルムを剥離し、水素結合性樹脂層と平板状顔料層からなるガスバリア積層体を得た。
【００３６】
＜実施例２＞
水素結合性樹脂として、ポリビニルアルコールの代わりに変性ポリビニルアルコール（クラレ製  Ｒ１１３０）を使用した以外は、実施例１記載と同様にしてガスバリア積層体を得た。
【００３７】
＜実施例３＞
水素結合性樹脂として、ポリビニルアルコールの代わりにポリアクリルアミド系樹脂（商品名：ポリストロン１１７、荒川化学製）を使用した以外は、実施例１記載と同様にしてガスバリア積層体を得た。
【００３８】
＜実施例４＞
水素結合性樹脂として、ポリビニルアルコールの代わりに２級アミノ基の塩酸塩を含有する樹脂であるジアリルアミン塩酸塩とアクリルアミドの共重合体（商品名：スミレーズレジン１００１、住友化学株製）を使用した以外は、実施例１記載と同様の方法にてガスバリア積層体を得た。
【００３９】
＜実施例５＞
水素結合性樹脂として、ポリビニルアルコールの代わりに変性ポリアミド系樹脂（商品名：ＳＰＩ２０３（５０）、住友化学製）を使用した以外は、実施例１記載と同様にしてガスバリア積層体を得た。
【００４０】
＜実施例６＞
平板状顔料としてモンモリロナイト（商品名：クニピアＦ、クニミネ工業製、アスペクト比４６１)を用いた以外は、実施例１記載と同様の方法にてガスバリア積層体を得た。
【００４１】
＜比較例１＞
ポリビニルアルコールをスチレンブタジエン樹脂（日本ゼオン製  ＬＸ４０７Ｓ１２）に変更した以外は、実施例１記載と同様にしてガスバリア積層体を得た。
【００４２】
＜比較例２＞
ポリビニルアルコールを変性ポリエチレン樹脂（東邦化学製  ハイテックＳ３１２３）に変更した以外は、実施例１記載と同様にしてガスバリア積層体を得た。
【００４３】
次に、実施例及び比較例で得たガスバリア積層体を以下の方法にて評価した。結果を表１に示す。
＜ガスバリア性＞
ガスバリア積層体のガスバリア性は、２３℃０％ＲＨ条件で測定した（酸素透過度測定装置：ＯＸ−ＴＲＡＮ２／２０型、ＭＯＣＯＮ社製）。酸素透過度はサンプルをセットして２４時間後の値を酸素透過度とした。
＜機械的強度＞
ガスバリア積層体の機械的強度は引張強度にて評価した。
２３℃５０％ＲＨ環境下にて１日以上調湿したガスバリア積層体を、成膜時の塗工した方向をＴ方向として、Ｔ方向が長さ方向となるようにして試験片（２５ｍｍ幅、長さ１００ｍｍ）を作製し、引張試験機（オリエンテック社製ＲＴＣ−１２１０）を用いて長さ方向に引張速度は０．３ｍ／分で引っ張ることにより引張強度を測定した。
＜総合評価＞
ガスバリア積層体としての以下の４段階で総合評価を行った。
◎：非常に優れている。
○：優れている。
△：若干問題があるが、実用上問題ないレベルである。
×：問題があり、実用出来ないレベルである。
【００４４】
【表１】
2009255399.tif 000002
【００４５】
表１から実施例１〜６の本発明のガスバリア積層体は、ガスバリア性及び機械的強度が実用上問題ないレベルである。一方、比較例１では、スチレンブタジエン樹脂と平板状顔料と相互作用しないことから、アンカー層の上に平板状顔料が整列せず、ガスバリア性が悪くなった。比較例２では、変性ポリエチレン樹脂と平板状顔料と相互作用しないことから、アンカー層の上に平板状顔料が整列せず、ガスバリア性が悪くなった。